Brevet FR3040012A1 (20170217)
REVENDICATIONS1 - Procédé de fabrication d'un fil d'électrode, caractérisé par le fait qu'il comprend : une première étape de fusion et de mélange de cuivre à raison de 60 % en poids et de zinc à raison de 40 % en poids pour former un eutectique binaire cuivre/zinc qui se trouve dans une phase liquide ; une seconde étape de solidification par la chaleur de l'eutectique binaire cuivre/zinc pour solidifier l'eutectique binaire cuivre/zinc à partir de la phase liquide en un alliage de phase tout bêta (R) qui se trouve dans une phase de solution solide ; une troisième étape de galvanisation de l'alliage 15 de phase tout bêta (R) qui agit comme une âme métallique ; une quatrième étape de traitement de l'âme métallique de l'alliage de phase tout bêta (R) par un traitement thermique à basse température pour former une couche de revêtement sur une surface de l'alliage de phase 20 tout bêta (R) ; une cinquième étape de prolongation d'un temps de traitement du traitement thermique à basse température pour laisser la surface de l'alliage de phase tout bêta (R) et la couche de revêtement produire une solution mutuelle afin 25 de former une couche électrique de surface ; et une sixième étape de solidification par la chaleur de la couche électrique de surface pour former une couche d'alliage solide sur la surface de l'alliage de phase tout bêta (R) et laisser la couche d'alliage solide 30 former une phase gamma (y), une phase epsilon (s) ou une phase êta (11) à différentes températures de réaction de 3040012 13 façon à former un fil d'électrode comprenant l'alliage de phase tout bêta ffl) et la couche d'alliage solide. 2 - Procédé selon la revendication 1, caractérisé 5 par le fait que, dans le traitement thermique à basse température de l'alliage de phase tout bêta ffl), l'alliage de phase tout bêta ffl) de l'eutectique binaire cuivre/zinc se trouve dans une phase d'équilibre pour laisser la couche d'alliage solide former la phase gamma (y), la phase 10 epsilon (E) ou la phase êta (r1) aux différentes températures de réaction pendant différentes périodes de temps. 3 - Procédé selon la revendication 1, caractérisé par le fait que, dans la seconde étape, l'eutectique binaire cuivre/zinc de l'alliage de phase tout bêta ffl) est directement solidifié par la chaleur à un point de fusion dans la plage de 903°C à 900°C. 4 - Procédé selon la revendication 1, caractérisé par le fait que, dans la quatrième étape, le traitement thermique à basse température a une température de réaction qui est contrôlée pour être inférieure à 250°C. 5 - Procédé selon la revendication 1, caractérisé par le fait que : lorsque la température de réaction du traitement thermique à basse température de l'alliage de phase tout bêta ffl) est contrôlée pour être au-dessous de 835°C, la 30 couche d'alliage solide forme la phase gamma (y) ; lorsque la température de réaction du traitement thermique à basse température de l'alliage de phase tout 3040012 14 bêta (R) est contrôlée pour être au-dessous de 600°C, la couche d'alliage solide forme la phase epsilon (s) ; et lorsque la température de réaction du traitement thermique à basse température de l'alliage de phase tout 5 bêta (R) est contrôlée pour être au-dessous de 420°C, la couche d'alliage solide forme la phase êta (ri). 6 - Procédé selon la revendication 1, caractérisé par le fait que : 10 lorsque la température de réaction du traitement thermique à basse température est contrôlée dans la plage de 500°C à 400°C, l'alliage de phase tout bêta (R) (dans la phase de 13+y) forme directement une matière d'alliage cuivre/zinc du fil d'électrode de la phase gamma (y), qui a 15 une rugosité de surface inférieure à 0,05 (Ra